(57)【要約】【課題】密度の高められた立体形状物の製造方法を提供する。【解決手段】本発明に係る立体形状物の製造方法は、次の工程：粉末積層造形方式の３次元造形装置により、第１の焼結性無機材料と結合剤とを用いて粉末積層造形物を造形すること；上記第１の焼結性無機材料よりも平均粒径が小さな第２の焼結性無機材料と、上記第２の焼結性無機材料を上記粉末積層造形物に付着させるための付着剤と、を含む密度向上剤を用意すること；上記粉末積層造形物に上記密度向上剤を付与すること；および、上記密度向上剤を付与した上記粉末積層造形物を、上記第１の焼結性無機材料が焼結可能な温度域で焼成すること；を包含する。【選択図】図１
2017052138.tif 000002
【特許請求の範囲】
【請求項１】
立体形状物の製造方法であって、
粉末積層造形方式の３次元造形装置により、第１の焼結性無機材料と結合剤とを用いて粉末積層造形物を造形すること；
前記第１の焼結性無機材料よりも平均粒径が小さな第２の焼結性無機材料と、前記第２の焼結性無機材料を前記粉末積層造形物に付着させるための付着剤と、を含む密度向上剤を用意すること；
前記粉末積層造形物に前記密度向上剤を付着させること；および、
前記密度向上剤の付着した前記粉末積層造形物を、前記第１の焼結性無機材料が焼結可能な温度域で焼成すること；
を包含する、立体形状物の製造方法。
【請求項２】
前記第２の焼結性無機材料として、前記第１の焼結性無機材料の平均粒径の１／１００以下のものを用いる、請求項１に記載の立体形状物の製造方法。
【請求項３】
前記密度向上剤を付着させるときに、前記粉末積層造形物１ｇに対する前記第２の焼結性無機材料の付着量を０．１〜０．３ｇに調整する、請求項１または２に記載の立体形状物の製造方法。
【請求項４】
前記第１の焼結性無機材料および前記第２の焼結性無機材料として、酸化物セラミックを用いる、請求項１から３のいずれか一項に記載の立体形状物の製造方法。
【請求項５】
前記付着剤として、前記粉末積層造形物に含まれる前記結合剤と結合可能な官能基と、前記第２の焼結性無機材料と結合可能な官能基と、を有する化合物を用いる、請求項１から４のいずれか一項に記載の立体形状物の製造方法。
【請求項６】
第１の焼結性無機材料を含む粉末積層造形物に使用するための密度向上剤であって、以下の成分：
前記第１の焼結性無機材料よりも平均粒径が小さな第２の焼結性無機材料；
前記第２の焼結性無機材料を前記粉末積層造形物に付着させるための付着剤；
を含む密度向上剤。
【請求項７】
前記第１の焼結性無機材料の平均粒径に対して、前記第２の焼結性無機材料の平均粒径が１／１００以下である、請求項６に記載の密度向上剤。
【請求項８】
前記第２の焼結性無機材料が１０〜３０質量％、前記付着剤が５０〜７０質量％である、請求項６または７に記載の密度向上剤。
【請求項９】
前記第１の焼結性無機材料および前記第２の焼結性無機材料が、酸化物セラミックである、請求項６から８のいずれか一項に記載の密度向上剤。
【請求項１０】
前記付着剤が、前記粉末積層造形物に含まれる前記結合剤と結合可能な官能基と、前記第２の焼結性無機材料と結合可能な官能基と、を有する化合物を含む、請求項６から９のいずれか一項に記載の密度向上剤。
【請求項１１】
前記第１の焼結性無機材料を含んだ粉末積層造形用の粉末材料と、
請求項６から１０のいずれか一項に記載の密度向上剤と、
を収容した、立体形状物造形用のキット。
【発明の詳細な説明】
【技術分野】
【０００１】
本発明は、粉末積層造形物用の密度向上剤およびこれを用いた立体形状物の製造方法、ならびに密度向上剤を含む立体形状物造形用のキットに関する。
【背景技術】
【０００２】
従来から、立体的な造形物を作成するための３次元造形装置が知られている。３次元造形装置では、得んとする３次元造形物を所定の厚みでスライスしたデータを作成し、このスライスしたデータに対応する断面形状を順次形成、積層していくことで、所望の３次元造形物を造形する。３次元造形装置の造形方式としては、熱溶解積層造形、光造形、粉末造形などが知られている。例えば特許文献１には、粉末材料を所定の厚みで固めて高さ方向に積層する粉末積層造形方式を用いた３次元造形装置が開示されている。
【０００３】
このような装置で造形された粉末積層造形物には、必要に応じて表面改質剤やワックスなどが付与され、表面を滑らかにしたり粉っぽさを解消したりする仕上げ処理が施される。また、例えば粉末材料がセラミックなどの焼結性材料を主とする場合には、粉末積層造形物を上記焼結性材料の焼結可能な温度域で焼成することがある。かかる焼成では、結合剤や溶媒などの有機物を除去すると共に、焼結性材料を焼結させる。これにより、焼結後の粉末積層造形物の機能性（例えば硬度）や耐久性を高めることができる。
【先行技術文献】
【特許文献】
【０００４】
【特許文献１】特開２０１０−５８５１９号公報
【発明の概要】
【発明が解決しようとする課題】
【０００５】
ところで、粉末積層造形物は、その造形手法に起因して粉末材料以外（典型的には結合剤や溶媒）の含有割合が高くなっている。また、粉末材料としては通常、粒径が１μｍ以上の比較的大きなものが用いられる。このため、粉末積層造形物では、例えば一般的な焼成前セラミック成形体などに比べて、容積中に占める粉末材料の割合が低く、空隙率が高くなる傾向にある。したがって、焼結後の粉末積層造形物（立体形状物）では概して密度が低くなりがちであり、例えば耐久性を要求されるような用途においては、より緻密性の高められた立体形状物を得ることが求められていた。
【０００６】
本発明はかかる点に鑑みてなされたものであり、その目的は、立体形状物の密度を向上することができる密度向上剤とこれを含む立体形状物造形用のキットを提供することである。また、他の目的は、かかる密度向上剤を用いた立体形状物の製造方法を提供することである。
【課題を解決するための手段】
【０００７】
本発明者は、粉末積層造形物を形成している粉末材料の隙間（空隙部分）を埋めて、立体形状物の密度を向上することを考えた。そして、鋭意検討の末に本発明を完成させた。
【０００８】
本発明に係る立体形状物の製造方法は、次の工程：粉末積層造形方式の３次元造形装置により、第１の焼結性無機材料と結合剤とを用いて粉末積層造形物を造形すること；上記第１の焼結性無機材料よりも平均粒径が小さな第２の焼結性無機材料と、上記第２の焼結性無機材料を上記粉末積層造形物に付着させるための付着剤と、を含む密度向上剤を用意すること；上記粉末積層造形物に上記密度向上剤を付与すること；および、上記密度向上剤を付与した上記粉末積層造形物を、上記第１の焼結性無機材料が焼結可能な温度域で焼成すること；を包含する。
【０００９】
上記製造方法では、相対的に粒径の大きな第１の焼結性無機材料を含んだ粉末積層造形物に対して、相対的に粒径の小さな第２の焼結性無機材料を付着させる。これにより、第１の焼結性無機材料の隙間に第２の焼結性無機材料が詰められる。この状態で焼成を行うことにより、両材料の粒子同士が結合して一体的に焼き締められる。その結果、密度の高められた緻密な立体形状物を得ることができる。
【００１０】
本発明に係る密度向上剤は、第１の焼結性無機材料を含む粉末積層造形物に使用するために用いられる。かかる密度向上剤は、以下の成分：上記第１の焼結性無機材料よりも平均粒径が小さな第２の焼結性無機材料；上記第２の焼結性無機材料を上記粉末積層造形物に付着させるための付着剤；を含んでいる。この密度向上剤によれば、粉末積層造形物の密度を効果的に高めることができる。
【００１１】
本発明に係る立体形状物造形用のキットは、上記第１の焼結性無機材料を含んだ粉末積層造形用の粉末材料と、上記密度向上剤と、を含んでいる。このキットによれば、第１の焼結性無機材料と密度向上剤とを別々に用意する場合に比べて、緻密な立体形状物を安定的に得ることができる。
【発明の効果】
【００１２】
本発明によれば、立体形状物の密度を向上することができる密度向上剤、および当該密度向上剤を用いた立体形状物の製造方法、ならびに立体形状物造形用のキットを提供することができる。これにより、密度の高められた緻密な立体形状物を好適に得ることができる。
【図面の簡単な説明】
【００１３】
【図１】本発明の一実施形態に係る製造方法のフローチャートである。
【発明を実施するための形態】
【００１４】
以下、本発明の好適な実施形態を説明する。なお、本明細書において特に言及している事項（例えば密度向上剤の組成）以外の事柄であって本発明の実施に必要な事柄（例えば粉末積層造形物の造形や焼成などの製造プロセス）は、当該分野における従来技術に基づく当業者の設計事項として把握され得る。本発明は、本明細書に開示されている内容と当該分野における技術常識とに基づいて実施することができる。
【００１５】
＜立体形状物の製造方法＞
図１は、一実施形態に係る製造方法のフローチャートである。図１に示す製造方法は、（Ｓ１０）粉末積層造形物の造形；（Ｓ２０）密度向上剤の用意；（Ｓ３０）密度向上剤の付与；（Ｓ４０）粉末積層造形物の焼成；を包含する。かかる製造方法は、特には上記（Ｓ２０）によって特徴づけられる。したがって、その他の工程については特に限定されず、種々の基準に照らして任意に決定し得る。また、これら工程に加えて、任意の段階で他の工程を含むことは妨げない。以下、各工程について順に説明する。
【００１６】
（Ｓ１０：粉末積層造形物の造形）
本工程では、第１の焼結性無機材料と、結合剤と、粉末積層造形方式の３次元造形装置とを用いて、粉末積層造形物を造形する。３次元造形装置としては、市販のものを適宜使用することができる。
【００１７】
第１の焼結性無機材料としては、焼成によって焼結し得る成分を含んだ粉末状の無機材料を特に限定なく用いることができる。かかる焼結性無機材料としては、例えば、セラミック、石膏、金属などが挙げられる。セラミックとしては、金属又は半金属元素（典型的には、Ａｌ、Ｚｒ、Ｍｇ、Ｃａ、ＺｎおよびＳｉ）の酸化物、窒化物、水酸化物、炭化物、炭酸塩、硝酸塩、リン酸塩などが挙げられる。これら化合物は、いずれか１種を単独で用いても良いし、２種以上（例えば２種、３種または４種）を組み合わせて用いても良い。
【００１８】
第１の焼結性無機材料の具体例としては、酸化アルミニウム（アルミナ：Ａｌ２Ｏ３）、二酸化ケイ素（シリカ：ＳｉＯ２）、二酸化ジルコニウム（ジルコニア：ＺｒＯ２）、酸化マグネシウム（マグネシア：ＭｇＯ）、酸化カルシウム（カルシア：ＣａＯ）、酸化亜鉛（ＺｎＯ）、酸化チタン（チタニア：ＴｉＯ２）、酸化セリウム（セリア：ＣｅＯ２）、酸化イットリウム（イットリア：Ｙ２Ｏ３）、チタン酸バリウム（ＢａＴｉＯ３）、窒化ケイ素（シリコンナイトライド：Ｓｉ３Ｎ４）、窒化アルミニウム（アルミナイトライド：ＡｌＮ）、炭化ケイ素（シリコンカーバイド：ＳｉＣ）、ハイドロキシアパタイトなどが例示される。また、例えば、コーディエライト（２ＭｇＯ・２Ａｌ２Ｏ３・５ＳｉＯ２）、ムライト（３Ａｌ２Ｏ３・２ＳｉＯ２）、フォルステライト（２ＭｇＯ・ＳｉＯ２）、ステアタイト（ＭｇＯ・ＳｉＯ２）、サイアロン（Ｓｉ３Ｎ４・Ａｌ２Ｏ３）、ジルコン（ＺｒＯ２・ＳｉＯ２）、フェライト（Ｍ２Ｏ・Ｆｅ２Ｏ３）、タルク（Ｍｇ３Ｓｉ４Ｏ１０（ＯＨ）２）、カオリナイト（Ａｌ４Ｓｉ４Ｏ１０（ＯＨ）８）、シャモット、ケイ砂、陶石、カリ長石（Ｋ２Ｏ・Ａｌ２Ｏ２・６ＳｉＯ２）、ソーダ長石（Ｎａ２Ｏ・Ａｌ２Ｏ２・６ＳｉＯ２）、球石、珪灰石（ＣａＯ・ＳｉＯ２）、蛙目粘土、中国粘土、粘土鉱物、シラスなどの酸化物を含む天然鉱物（酸化鉱物）や、高炉スラグ、フライアッシュなどを用いることもできる。
【００１９】
例えば、得んとする立体形状物に化学的安定性や機械的強度、耐熱性などが要求される場合には、第１の焼結性無機材料として酸化物セラミックを好ましく用いることができる。なお、本明細書において「酸化物セラミック」とは、酸素元素を含むセラミック全般を指す用語であり、当然ながらに複合酸化物セラミックや酸化鉱物などをも包含する用語である。なかでも、入手容易性やコストの点などからは、酸化アルミニウム、二酸化ケイ素、二酸化ジルコニウム、酸化マグネシウム、酸化亜鉛を好ましく用いることができる。また、例えば透明度の高い立体形状物を得る目的では、酸化アルミニウムや二酸化ジルコニウムを好ましく用いることができる。また、環境負荷を低減する点からは、酸化鉱物を好ましく用いることができる。
【００２０】
第１の焼結性無機材料の性状は特に限定されないが、造形精度（寸法精度）に優れた粉末積層造形物を造形するためには、平均粒径が概ね数百ミクロン以下、例えば１００μｍ以下、好ましくは５０μｍ以下であるとよい。また、一般には、焼結性無機材料の粒径が小さいほど比表面積が増して、多くの結合剤が必要となる。したがって、比較的少ない量の結合剤で焼結性無機材料を固化させる点からは、平均粒径が概ねミクロンオーダー、例えば１μｍ以上、好ましくは１０μｍ以上であるとよい。これにより、粉末の取扱性を向上することができる。なお、本明細書において「平均粒径」とは、レーザー回折・光散乱法に基づく体積基準の粒度分布において、粒子径の小さい方から累積５０％に相当する粒子径Ｄ５０値（メジアン径）をいう。
【００２１】
なお、第１の焼結性無機材料を構成する焼結性無機粒子の表面には、粒子間の結着を開始、促進あるいは補助するような材料が予め付されていてもよい。一例として、各種結着剤や硬化剤、重合開始剤などが挙げられる。例えば、後述する結合剤と同種または異種の高分子化合物、具体的には水溶性の樹脂（ＯＨ基を含む樹脂）などを使用することができる。
【００２２】
結合剤としては、第１の焼結性無機材料の粒子間を固着させることができるものであれば特に限定されない。具体例としては、アクリル樹脂、エポキシ樹脂、フェノール樹脂、アルキド樹脂、セルロース系高分子、ビニル樹脂、酢酸ビニル樹脂、ロジン樹脂、シリコン樹脂、ウレタン樹脂、ポリアルキレンオキサイド、天然高分子などの有機高分子化合物や、ゴム類などが挙げられる。なお、結合剤は、例えば溶媒中に樹脂エマルジョンとして含有されていてもよく、あるいは、粉末状であってもよい。粉末状の結合剤を使用する場合には、従来公知の溶媒や添加剤などを用いて、安定的に噴霧可能なように適宜調製するとよい。例えば水溶性の樹脂（ＯＨ基を含む樹脂）を用いる場合には、水系の溶媒を使用するとよい。
【００２３】
本工程の一例では、造形テーブルと、バインダ供給ヘッドとを備えた粉末積層造形方式の３次元造形装置を用意する。そしてまず、得んとする粉末積層造形物の３次元的な空間データを３次元造形装置の制御部（例えばコンピュータ）に入力する。すると、当該３次元的な空間データを所定の厚さでスライスしたスライスデータが作成される。造形テーブルは、上下方向に昇降移動可能なように構成されている。バインダ供給ヘッドは、造形テーブルに対して適宜に相対移動可能なように構成されている。造形テーブルには、ディスペンサから第１の焼結性無機材料が供給され、当該第１の焼結性無機材料がスライスデータに対応する断面厚さで均質に敷き詰められる。バインダ供給ヘッドには、上記結合剤が充填される。
【００２４】
この状態で３次元造形装置を駆動すると、バインダ供給ヘッドは、スライスデータに基づいて造形テーブル上に結合剤を噴霧する。結合剤の噴霧された箇所では、第１の焼結性無機材料が選択的に固化される。これにより、スライスデータに対応した第１の焼結性無機材料からなる層（無機材料層）が形成される。１の無機材料層が形成されると、造形テーブルが高さ方向に下降する。下降幅は、スライスデータの断面厚さに基づいて予め定められている。造形テーブルの下降によって生じた空間には、ディスペンサから第１の焼結性無機材料が供給され、均質に敷き詰められる。このような作業の繰り返しによって、造形テーブルの高さ方向に無機材料層が積層され、ほぼ自動的に所望の形状の粉末積層造形物が造形される。
【００２５】
（Ｓ２０：密度向上剤の用意）
本工程では、密度向上剤を用意する。かかる密度向上剤には、少なくとも第２の焼結性無機材料と付着剤とを含ませる。密度向上剤は、例えば使用する材料の種類や後述する密度向上剤の付与方法などに応じて、任意の形態に調製することができる。例えばＳ３０で湿式法によって密度向上剤を付与する場合には、第２の焼結性無機材料と付着剤とを溶媒に分散または溶解させて、スラリー状に調製することができる。
【００２６】
第２の焼結性無機材料としては、上記第１の焼結性無機材料よりも平均粒径が小さいこと以外は特に限定されない。例えば、第１の焼結性無機材料として例示した化合物の中から、１種を単独で、または２種以上（例えば２種、３種または４種）を組み合わせて用いることができる。かかる化合物は、第１の焼結性無機材料と同じであってもよく、異なっていてもよい。なお、第２の焼結性無機材料は、例えば溶媒中に分散させた状態で含有されていてもよく、あるいは、粉末状であってもよい。
【００２７】
第２の焼結性無機材料の平均粒径は、上記第１の焼結性無機材料よりも小さく、概ね第１の焼結性無機材料の１／１０以下、典型的には１／１００以下、例えば１／１００〜１／１００００程度の大きさであることが好ましい。これにより、第２の焼結性無機材料が、第１の焼結性無機材料の粒子間に充分に充填され、より良く充填密度が高められる。また、本願発明の効果を高いレベルで発揮する点から、第２の焼結性無機材料の平均粒径は、概ねナノメートルオーダー、例えば１００ｎｍ以下、好ましくは５０ｎｍ以下であるとよい。また、一般には粒径が小さいほど粒子の表面安定性が低下して、凝集し易くなる傾向にある。そのため、第２の焼結性無機材料の平均粒径は、概ね１ｎｍ以上、例えば５ｎｍ以上、好ましくは１０ｎｍ以上であるとよい。これにより、粉末の表面安定性が向上し、密度向上剤の取扱性や保存性を向上することができる。
【００２８】
第２の焼結性無機材料の形状は特に限定されず、球状、楕円状、破砕状、鱗片状、繊維状などであり得る。充填性や均質性を向上する点からは、例えば平均アスペクト比（長径／短径比）が凡そ１〜１．５（例えば１〜１．３）の球状、楕円状、もしくは破砕状の粒子が好ましい。これにより、スラリーの粘度を低くすることができ、取扱い性や作業性を向上することができる。
【００２９】
なお、第２の焼結性無機材料は、第１の焼結性無機材料と比べて、相対的に平均粒径が小さく比表面積が大きい。このため、第２の焼結性無機材料は凝集を生じ易い傾向にある。したがって、第２の焼結性無機材料を構成する焼結性無機粒子の表面には、凝集を抑制するための処理が施されていることがある。一例として、焼結性無機粒子の表面は脂肪酸（例えばカルボン酸）などが表面修飾された状態であり得る。これにより、例えばスラリー状の密度向上剤を調製する場合には、スラリーの分散安定性や均質性をも高める効果がある。
【００３０】
第２の焼結性無機材料の融点は特に限定されない。上述の通り、第２の焼結性無機材料は、第１の焼結性無機材料と比べて、相対的に平均粒径が小さい。このため、例えば第１の焼結性無機材料と第２の焼結性無機材料とで同種の化合物を使用する場合などには、粒径の大小に起因して、第１の焼結性無機材料よりも第２の焼結性無機材料の融点が低くなり得る。かかる場合、後述する焼成工程において、第１の焼結性無機材料と第２の焼結性無機材料とが共存した状態から温度を上げていくと、まず第２の焼結性無機材料が溶融する。そして、第１の焼結性無機材料の粒子間の距離がより良く接近した状態で、焼結化がなされる。したがって、本発明の効果を高いレベルで発揮することができる。
【００３１】
密度向上剤における第２の焼結性無機微粒子の含有割合は特に限定されないが、概ね１質量％以上、典型的には５〜８０質量％、例えば１０〜５０質量％、特には１０〜３０質量％程度とするとよい。含有割合を所定値以上とすることで、粉末積層造形物に第２の焼結性無機材料をより多く付着させて、立体形状物の充填密度を向上させることができる。したがって、本願発明の効果をより良く発揮することができる。さらに好ましくは、第２の焼結性無機微粒子によって第１の焼結性無機微粒子が強固に一体化され、立体形状物の機械的強度をも向上し得る。また、第２の焼結性無機微粒子の含有割合を所定値以下とすることで、スラリーの分散安定性や均質性、取扱性を高めることができる。
【００３２】
付着剤としては、上記第２の焼結性無機材料を上記粉末積層造形物に付着させることが可能なものであれば特に限定されない。具体例としては、アクリル樹脂、エポキシ樹脂、フェノール樹脂、アルキド樹脂、セルロース系高分子、ビニル樹脂、ロジン樹脂などの有機高分子化合物が挙げられる。これら化合物は、いずれか１種を単独で用いても良いし、２種以上（例えば２種、３種または４種）を組み合わせて用いても良い。付着剤は、粉末積層造形物の構成成分（典型的には第１の焼結性無機材料や結合剤の種類）などに応じて決定するとよい。付着剤は、Ｓ１０で結合剤として使用した化合物を含んでいてもよく、含んでいなくてもよい。
【００３３】
なかでも、１つの分子中に反応性の異なる２種類の官能基を有する化合物（いわゆるカップリング剤）を好ましく用いることができる。例えば、上記結合剤と結合可能な官能基と、上記第２の焼結性無機微粒子と結合可能な官能基とを有する化合物を好ましく用いることができる。かかる化合物を用いることで、付着剤がいわゆる接着助剤としての機能を発揮し得る。そして、粉末積層造形物の第１の焼結性無機材料の部分と比べて、結合剤の部分に対して、優先的に第２の焼結性無機材料を付着させることができる。その結果、第１の焼結性無機材料の隙間に第２の焼結性無機微粒子を効果的に付着させることができる。上述の通り、粉末積層造形物は一般的な焼成前セラミック成形体に比べて結合剤の割合が多いため、カップリング剤の使用がとりわけ効果的である。
【００３４】
カップリング剤としては、従来そのような用途で使用し得ることが知られている化合物を、特に限定なく用いることができる。具体例としては、Ｓｉ元素を有するシラン系カップリング剤、Ｔｉ元素を有するチタン系カップリング剤、Ａｌ元素を有するアルミニウム系カップリング剤などが挙げられる。かかるカップリング剤は、上記粉末積層造形物に含まれる結合剤（有機成分）と結合可能な官能基として、例えば、アミノ基、ビニル基、エポキシ基、メタクリル基、メルカプト基、アクリル基、イソシアネート基、スルフィド基などの有機官能基を有しているとよい。特には、幅広い結合剤に対して適性の高いアミノ基を有しているとよい。また、カップリング剤は、上記第２の焼結性無機微粒子（無機成分）と結合可能な官能基として、例えば、メトキシ基（−ＯＣＨ３）、エトキシ基（−ＯＣ２Ｈ５）などのアルコキシ基や、アセチル基（−ＯＣＯＣＨ３）などのアルコキシアセチル基を有しているとよい。アルコキシ基やアルコキシアセチル基の炭素数は、立体障害を低減する点から、炭素数が概ね５以下であるとよい。
【００３５】
例えば第２の焼結性無機微粒子として酸化物セラミック、特には、酸化アルミニウム、二酸化ケイ素、酸化チタン、粘土、粘土鉱物などを用いる場合には、シラン系カップリング剤を好ましく用いることができる。シラン系カップリング剤の使用により、シラノール基同士が縮合反応して、粉末積層造形物の表面に強固なシロキサン結合（−Ｓｉ−Ｏ−Ｓｉ−）が形成される。これによって、第１の焼結性無機材料と第２の焼結性無機材料とを、より良く一体結合することができる。特に第２の焼結性無機微粒子として二酸化ケイ素を用いる場合は、このような効果が顕著に発揮され、立体形状物の機能性や耐久性（例えば機械的強度）を一層高めることができる。
【００３６】
シラン系カップリング剤の具体例としては、３−アミノプロピルトリメトキシシラン、３−アミノプロピルトリエトキシシラン、Ｎ−２−（アミノエチル）３−アミノプロピルメチルジメトキシシラン、Ｎ−２−（アミノエチル）３−アミノプロピルトリメトキシシラン、３−トリエトキシシリル−Ｎ−（１，３−ジメチル−ブチリデン）プロピルアミン、Ｎ−フェニル−３−アミノプロピルトリメトキシシラン、Ｎ−（ビニルベンジル）−２−アミノエチル−３−アミノプロピルトリメトキシシラン、ビニルトリメトキシシラン、ビニルトリエトキシシラン、ビニルトリクロロシラン、ビニルトリアセトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシラン、２−（３，４−エポキシシクロヘキシル）エチルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−メルカプトプロピルメチルジメトキシシラン、３−メルカプトプロピルトリメトキシシラン、３−アクリロキシプロピルトリメトキシシラン、３−イソシアネートプロピルトリメトキシシラン、ビス（トリエトキシシリルプロピル）テトラスルフィドなどが挙げられる。
【００３７】
密度向上剤における付着剤の含有割合は特に限定されないが、概ね１質量％以上とするとよく、一例では第２の焼結性無機材料よりも含有割合が多いことが好ましく、典型的には密度向上剤全体の１０〜９０質量％、例えば５０質量％以上、特には５０〜７０質量％とするとよい。含有割合を所定値以上とすることで、本願発明の効果がより良く発揮される。また、付着剤の含有割合を所定値以下とすることで、スラリーの分散安定性や均質性を高めることができる。
【００３８】
密度向上剤における第２の焼結性無機材料と付着剤の配合比は特に限定されないが、例えば付着剤としていわゆるカップリング剤を用いる場合は、第２の焼結性無機材料に対するカップリング剤の質量比（カップリング剤／第２の焼結性無機材料）を概ね０．１〜５０、例えば１〜１０とするとよい。これにより、カップリング剤の効果が安定的により良く発揮され得る。
【００３９】
溶媒としては、第２の焼結性無機材料と付着剤とを均質に分散または溶解し得るものであればよく、例えば水や各種有機溶剤を使用することができる。有機溶剤としては、例えば、アルコール系溶剤、エーテル系溶剤、エステル系溶剤、ケトン系溶剤、炭化水素系溶剤などが挙げられる。一好適例として、市販のナノ粒子ディスパージョン（ナノ微粒子を含む組成物）に用いられる溶媒、例えばアクリル系のモノマーなどの有機溶剤や水が例示される。有機溶剤の具体例としては、メトキシプロパノール、メトキシプロピルアセテ−ト、ブタンジオールジアクリレート、ヘキサンジオールジアクリレート、ジプロピレングリコールジアクリレート、トリプロピレングリコールジアクリレートなどが挙げられる。これにより、スラリーの分散安定性や均質性をより良く高めることができる。
【００４０】
スラリー状の密度向上剤を調製する場合、溶媒の含有割合は特に限定されないが、概ね１質量％以上、典型的には５〜５０質量％、例えば１０〜３０質量％程度とするとよい。含有割合を所定値以上とすることで、スラリーの分散安定性や均質性、取扱性を高めることができる。また、溶媒の含有割合を所定値以下とすることで、本願発明の効果をより良く発揮させることができる。さらにコストや環境負荷を低減することもできる。
【００４１】
なお、密度向上剤には上記した第２の焼結性無機微粒子と付着剤の他、必要に応じて種々の任意成分を添加することができる。これら任意成分としては、例えば立体形成物の諸特性を改善するためのものや、スラリーを付与に適した性状（粘度など）に調整するためのもの、スラリーの保存性を向上するためのものなどを考慮することができる。一例として、界面活性剤、分散剤、増粘剤、消泡剤、可塑剤、安定剤、酸化防止剤、防腐剤、ｐＨ調整剤、顔料などが挙げられる。これらの添加成分は、いずれか１種を単独で用いても良いし、２種以上（例えば２種、３種または４種）を組み合わせて用いても良い。
【００４２】
密度向上剤における添加成分の含有割合は特に限定されないが、概ね１０質量％以下、典型的には５質量％以下、例えば１質量％以下とし得る。
【００４３】
また他の一例として、例えば乾式法によって密度向上剤を付与する場合には、第２の焼結性無機材料と、付着剤と、その他任意の添加成分とを混合造粒して、造粒粉状に調製することもできる。第２の焼結性無機材料や付着剤、その他の添加成分については、上記湿式法で例示したものと同様でよい。造粒粉は、例えば、転動造粒法、スプレードライ法、流動層造粒法、撹拌造粒法、圧縮造粒法、押出造粒法、破砕造粒法など従来公知の方法で作製することができる。
【００４４】
（Ｓ３０：密度向上剤の付与）
本工程では、Ｓ１０で造形した粉末積層造形物に、Ｓ２０で用意した密度向上剤を付着させる。密度向上剤を付着させる手法は、特に限定されない。例えば、スラリー状に調製した密度向上剤に粉末積層造形物を浸漬させて、湿式法により密度向上剤を付着させることができる。湿式法としては、ディップコーティング法、印刷法、キャスト法、スピンコート法、電気泳動法、スプレー法、インクジェット法など従来公知の方法を用いることができる。湿式法によれば、密度向上剤を均質に付着させることができ、精度の高い処理を行うことができる。
【００４５】
あるいは、Ｓ２０で造粒粉状に調製した密度向上剤を粉末積層造形物に振りかけて、乾式法により密度向上剤を付着させることもできる。乾式法によれば、溶媒を用いる必要がないため、コストや環境負荷を低減することができる。また、短時間で生産性の高い処理を行うことができる。
【００４６】
粉末積層造形物に密度向上剤を付着させる際には、例えば粉末積層造形物の内部への密度向上剤の含浸を促進するような操作や、付着剤の特性をより良く発揮させるような操作を行うことができる。かかる操作として、例えば加温、減圧、加圧、超音波の照射などが挙げられる。一例として、粉末積層造形物をオーブンで所定の温度まで温めた後、当該温められた状態の粉末積層造形物をスラリー状の密度向上剤中に浸漬させるとよい。粉末積層造形物の加熱温度は、例えば付着剤の耐熱温度を考慮して決定するとよい。一好適例では、カップリング剤の分解温度より低く設定するとよく、例えばカップリング剤の官能基の種類などによっても異なるが、概ね５０〜１５０℃、例えば８０〜１００℃とすることができる。これにより、粉末積層造形物の空隙に密度向上剤が充分に押し込まれて、充填密度がより良く向上し得る。したがって、立体形状物の緻密化を促進することができ、本願発明の効果をより高いレベルで発揮することができる。
【００４７】
粉末積層造形物に対する密度向上剤の付着量は、例えば粉末積層造形物の空隙率や当該粉末積層造形物を構成する第１の焼結性無機材料の性状等によっても異なり得るため、特に限定されない。一例では、粉末積層造形物１ｇに対する第２の焼結性無機材料の付着量を、概ね０．００１〜０．５ｇ、典型的には０．００５〜０．１ｇ、例えば０．０１〜０．１ｇ、好ましくは０．０４ｇ以上に調整するとよい。一例では、粉末積層造形物１ｇに対する付着剤の付着量を、概ね０．０１〜０．５ｇ、典型的には０．０５〜０．５ｇ、好ましくは０．１ｇ以上に調整するとよい。これら付着量の範囲に調整することにより、立体形状物の密度を向上するという本願発明の効果が安定的により良く発揮され得る。また、例えば付着剤としていわゆるカップリング剤を用いる場合は、第２の焼結性無機材料の付着量に対するカップリング剤の付着量の質量比（カップリング剤／第２の焼結性無機材料）を概ね０．１〜５０、典型的には１以上、例えば１〜１０とするとよい。これにより、カップリング剤の効果が安定的により良く発揮され得る。
【００４８】
（Ｓ４０：粉末積層造形物の焼成）
本工程では、密度向上剤の付着した上記粉末積層造形物を焼成処理する。焼成温度（典型的には最高到達温度）は、少なくとも第１の焼結性無機材料が焼結可能な温度域に設定する。好ましくは、焼成温度を第１および第２の焼結性無機材料が焼結可能な温度域に設定する。換言すれば、焼成温度は、第１および第２の焼結性無機材料の融点よりも低い温度に設定するとよい。焼成温度は、例えば焼結性無機材料の種類や性状（特には粒径）によって異なり得る。一般には粒径が小さいものほど融点が低くなる傾向がある。したがって、焼成温度の設定にあたっては、まず第１および第２の焼結性無機材料の融点を測定するとよい。融点の測定は、市販の熱分析装置（例えば熱重量−示差熱測定装置）によって行うことができる。あるいは、文献値やカタログ値などを採用してもよい。焼成温度は、一概には言えないが、例えば１０００℃〜１５００℃程度の範囲に設定することができる。
【００４９】
焼成雰囲気は適宜選択することができ、大気雰囲気、酸化性雰囲気、不活性ガス雰囲気（窒素ガス、ヘリウムガス、アルゴンガスなど）、還元性雰囲気あるいはこれらの混合雰囲気とすることができる。昇温速度は、生産性を考慮して、概ね０．１℃／ｍｉｎ以上、例えば１℃／ｍｉｎ以上、好ましくは２℃／ｍｉｎ以上とするとよい。また、昇温速度があまりに早いと、表面と内部との温度差や収縮差によって、立体形状物にクラックや破損を生じることがあり得る。そのため、昇温速度は、概ね１０℃／ｍｉｎ以下、例えば５℃／ｍｉｎ以下とするとよい。
【００５０】
好適な一態様では、焼成処理に先立って、粉末積層造形物に脱脂処理を施す。これにより、まずは粉末積層造形物から水分や結合剤などの有機成分を除去する。脱脂処理は、焼成温度よりも低温で行うことができる。例えば先ず、粉末積層造形物を予め設定された脱脂温度域（例えば１００〜７００℃）まで昇温して所定の時間保持することにより、脱脂処理を行う。次いで、予め設定された焼成温度（最高焼成温度）まで昇温して所定の時間保持することにより、焼成処理を行う。脱脂温度と焼成温度とは、概ね５００℃以上、典型的には７５０℃以上、例えば１０００℃以上の温度差があることが好ましい。このような多段階の連続的な処理により、安定して立体形状物を焼成することができる。
【００５１】
以上の工程を実施することにより、所望する立体形状物を製造することができる。かかる製造方法で得られた立体形状物は、例えばＳ１０で得られた粉末積層造形物をそのまま（密度向上剤を付着させない状態で）焼成した場合と比べて、緻密性が高められている。そのため、高耐久な立体形状物を実現することができる。好ましくは、緻密化の効果によって、機械的強度、硬度、耐摩耗性、化学的安定性、耐熱性のうち少なくとも１つの特性をも向上することができる。
【００５２】
＜密度向上剤・キット＞
また、上記Ｓ２０で調製した密度向上剤は、上述した第２の焼結性無機材料と付着剤とを含み、粉末積層造形物の密度を高めるために効果的である。さらに、粉末積層造形物を形成するために用いられる第１の焼結性無機材料を含んだ「粉末積層造形用の粉末材料」と、上記密度向上剤とを含んだキットによれば、高密度な立体形状物を安定的に得ることができる。したがって、ユーザーの利便性を向上することができる。
【００５３】
以下、本発明に関するいくつかの実施例を説明するが、本発明をかかる具体例に示すものに限定することを意図したものではない。
【００５４】
＜Ｉ．第２の焼結性無機微粒子として二酸化ケイ素を用いる場合＞
以下の手順で立体形状物を作製した。まず、第１の焼結性無機微粒子と結合剤とを用いて、粉末積層造形方式の３次元造形装置で、酸化アルミニウムを主体とする粉末積層造形物（３０ｍｍ×２０ｍｍ×５ｍｍ、凡そ４．５ｇ）を作製した（Ｓ１０）。第１の焼結性無機微粒子としては、酸化アルミニウム（平均粒径３０μｍ）の表面に水溶性樹脂が付着したものを使用した。次に、第２の焼結性無機微粒子としての二酸化ケイ素（平均粒径２０ｎｍ）と、付着剤としての３−アミノプロピルトリエトキシシラン（Ｃ９Ｈ２３ＮＯ３Ｓｉ；シラン系カップリング剤）と、溶媒としてのヘキサンジオールジアクリレートとを用意して、これらを下記の表１に示す割合で混合し、スラリー状の密度向上剤を調製した（Ｓ２０）。
【００５５】
次に、上記作製した粉末積層造形物をオーブン（３００Ｗ、５分程度）で温めて１００℃前後まで加熱した後、上記スラリーに浸漬させた（Ｓ３０）。スラリーに浸漬させる前後の質量の差分（浸漬後−浸漬前）を粉末積層造形物の質量で除して、粉末積層造形物１ｇに対するスラリーの付着量（ｇ／１ｇ）を計算した。結果を表１の「付着量」の欄に示す。なお、成分毎の付着量は、付着量と密度向上剤中における含有割合とを掛けあわせて算出した。そして、スラリーの付着した粉末積層造形物をオーブンに入れ、大気雰囲気中で、室温から５００℃まで２℃／分で昇温した後、５００℃で２時間保持し、次に１４５０℃まで２℃／分で昇温した後、１４５０℃で２時間保持し、徐冷した（Ｓ４０）。以上の工程により、例１，２、参考例１の立体形状物を得た。また、参考用として、粉末積層造形物をそのまま素焼きして、参考例２の立体形状物を得た。
【００５６】
【表１】
2017052138.tif 000003
【００５７】
（焼結後密度）
焼結後の立体形状物の重量と見かけの体積（縦×横×高さ）から、密度を算出した。得られた結果を表１の「密度」の欄に示す。
【００５８】
（焼結後強度）
焼結後の立体形状物（試験片）について３点曲げ強度を評価した。具体的には、縦３０ｍｍ×横２０ｍｍ×厚み５ｍｍの試験片を、支点間距離が２０ｍｍのＶ字ブロック（２０ｍｍ×２０ｍｍ）上に設置して、支点間の略中央部分に上方から荷重を加えた。曲げ荷重１０ｋｇのときのたわみ量から曲げ応力σを算出して、３点曲げ強度を評価した。得られた結果を表１の「機械的強度」の欄に示す。
【００５９】
例１，２では、粉末積層造形物を素焼きした参考例２や、密度向上剤としてシラン系カップリング剤を単独で用いた参考例１に比べて、焼結後の立体形状物の密度が大きく向上した。これは、第２の焼結性無機微粒子が粉末積層造形物の空隙に充填され、両者が一体的に焼結された結果であると考えられる。加えて、例２では、参考例１と比較して凡そ２割も機械的強度を向上することができた。これは、密度向上剤中の第２の焼結性無機微粒子の割合を凡そ２１質量％にまで高めたことや、粉末積層造形物１ｇに対する第２の焼結性無機微粒子の付着量を０．０６１ｇまで増したことで、本願発明の効果が高いレベルで発揮された結果であると考えられる。
【００６０】
＜ＩＩ．第２の焼結性無機微粒子として酸化アルミニウムを用いる場合＞
密度向上剤の調製時に、第２の焼結性無機微粒子として酸化アルミニウム（平均粒径４０ｎｍ）を用いたことと、下記の表２に示す割合で材料を混合したこと以外は上記Ｉ．と同様にして、例３の立体形状物を得た。そして、上記Ｉ．と同様に、焼結後の密度と機械的強度を評価した。得られた結果を表２の「密度」と「機械的強度」の欄に示す。
【００６１】
【表２】
2017052138.tif 000004
【００６２】
例３は、第２の焼結性無機微粒子として粉末積層造形物の造形に使用したものと同種のセラミック（酸化アルミニウム）を使用した例である。例３では、粉末積層造形物を素焼きした参考例２や、密度向上剤としてシラン系カップリング剤を単独で用いた参考例１に比べて、焼結後の立体形状物の密度や機械的強度が大きく向上した。これは、本願発明の効果が高いレベルで発揮された結果である。
【００６３】
なお、立体形状物を高密度化する手法としては、例えば第１の焼結性無機微粒子として、より粒径の細かいものを使用する方法や、造形過程あるいは造形後において粉末積層造形物を加圧圧縮する方法なども考えられる。しかしながら、第１の焼結性無機微粒子があまりに細かすぎると大気中へ飛散し易くなり、取扱性や作業性が低下することがある。また、加圧圧縮する方法では、装置が大型化したり、高さ方向（Ｚ軸方向）に変形し易くなったりすることがある。ここで開示される方法、すなわち密度向上剤を使用する方法は、従来とは全く異なる手法で焼結後の立体形状物の密度や機械的強度を大きく向上するものである。
【００６４】
以上、本発明を詳細に説明した。しかし、上記実施形態は例示にすぎず、ここで開示される発明には上述の具体例を様々に変形、変更したものが含まれる。
【符号の説明】
【００６５】
Ｓ１０  粉末積層造形物の造形
Ｓ２０  密度向上剤の用意
Ｓ３０  密度向上剤の付与
Ｓ４０  粉末積層造形物の焼成
【図１】
2017052138.tif 000005